(57)【要約】【課題】  不純物としてのアルカリ金属イオンの含有量の少ないシリコーンレジンを効率よく得るための精製方法を提供する。【解決手段】  アルカリ金属触媒により平衡化反応させたシリコーンレジン等の不純物として、ナトリウムイオン、カリウムイオン、セシウムイオン等のアルカリ金属イオンを含有するシリコーンレジンを、ケイ酸アルミニウム粉体、ケイ酸粉体、ケイ酸マグネシウム粉体等の固体状塩基吸着剤により処理することを特徴とするシリコーンレジンの精製方法。【選択図】  なし【特許請求の範囲】
【請求項１】
不純物としてアルカリ金属イオンを含有するシリコーンレジンを固体状塩基吸着剤で処理することを特徴とするシリコーンレジンの精製方法。
【請求項２】
アルカリ金属イオンが、ナトリウムイオン、カリウムイオン、またはセシウムイオンである、請求項１記載の精製方法。
【請求項３】
不純物としてアルカリ金属イオンを含有するシリコーンレジンが、アルカリ金属触媒により平衡化反応して調製されたものである、請求項１記載の精製方法。
【請求項４】
アルカリ金属触媒が、水酸化ナトリウム、水酸化カリウム、または水酸化セシウムである、請求項３記載の精製方法。
【請求項５】
シリコーンレジンが、一般式：
(ＲＳiＯ3/2)a(Ｒ2ＳiＯ2/2)b(Ｒ3ＳiＯ1/2)c(ＳiＯ4/2)d
（式中、Ｒは同種または異種の一価炭化水素基もしくはエポキシ基含有有機基であり、ａは正数であり、ｂは０または正数であり、ｃは０または正数であり、ｄは０または正数である。）
で表されることを特徴とする、請求項１記載の精製方法。
【請求項６】
全Ｒの内、フェニル基の含有量が２０〜９９モル％、エポキシ基含有有機基の含有量が０.１〜４０モル％である、請求項５記載の精製方法。
【請求項７】
固体状塩基吸着剤が、ケイ酸アルミニウム粉体、ケイ酸粉体、またはケイ酸マグネシウム粉体である、請求項１記載の精製方法。
【請求項８】
固体状塩基吸着剤の添加量が、シリコーンレジンまたはその溶液に対して０.０１〜２０重量％である、請求項１記載の精製方法。
【発明の詳細な説明】
【技術分野】
【０００１】
本発明は、シリコーンレジンの精製方法に関し、詳しくは、不純物としてのアルカリ金属イオンの含有量の少ないシリコーンレジンを得るための精製方法に関する。
【背景技術】
【０００２】
シリコーンレジンは、成膜性および耐熱性が優れることから、電気絶縁材料、耐熱塗料、保護コーティング材、有機樹脂モノマーとの共重合体用原料、硬化性有機樹脂の物理特性改質剤等に利用されている。このようなシリコーンレジンとしては、Ｔ単位と必要に応じて二官能性シロキサン単位（以下、Ｄ単位）と一官能性シロキサン単位（以下、Ｍ単位）からなるエポキシ基を含有するＤＴ型もしくはＭＤＴ型シリコーンレジンが硬化性エポキシ樹脂の物理特性改質剤として有用であり、数多く提案されている（特許文献１〜３参照）。
【０００３】
しかし、これらのシリコーンレジンは、エポキシ基含有トリアルコキシシランとジオルガノジアルコキシシランを共加水分解縮合物を平衡化反応したり、また環状ジオルガノシロキサンとエポキシ基含有トリアルコキシシランをアルカリ金属触媒により平衡化反応した後、該アルカリ金属触媒を中和して除去することにより製造されるが、得られたシリコーンレジン中にはアルカリ金属触媒あるいはその塩が残存し、シリコーンレジンが有する本来の耐熱性や電気特性が低下するという問題があった。通常、この様な場合、水洗によりアルカリ金属触媒あるいはその塩を除去するのが一般的であるが、親水性基を有するこの様なシリコーンレジンでは、水層との分離が困難となる問題があった。
【特許文献１】特開昭５６−１４５９４２号公報
【特許文献２】特公昭５８−５３６５５号公報
【特許文献３】特公昭６２−２７０９５号公報
【発明の開示】
【発明が解決しようとする課題】
【０００４】
本発明の目的は、不純物としてのアルカリ金属イオンの含有量の少ないシリコーンレジンを効率よく得るための精製方法を提供することにある。
【課題を解決するための手段】
【０００５】
本発明のシリコーンレジンの精製方法は、不純物としてアルカリ金属イオンを含有するシリコーンレジンを固体状塩基吸着剤で処理することを特徴とする。
【発明の効果】
【０００６】
本発明の精製方法は、不純物としてのアルカリ金属イオンの含有量の少ないシリコーンレジンを効率よく得ることができるという特徴がある。
【発明を実施するための最良の形態】
【０００７】
本発明は、不純物としてのアルカリ金属イオンを含有するシリコーンレジン中の該アルカリ金属イオンの含有量を効率よく低減する方法であり、例えば、アルカリ金属触媒により平衡化反応させて得られたシリコーンレジンの処理方法として特に有用であるが、その他の製造方法で調製されたシリコーンレジンの処理方法としても有用である。特に、シリコーンレジンがフェニル基を有する場合には、該シリコーンレジン中に含まれるアルカリ金属イオンを除去することが困難であり、さらに、親水性の基、例えば、エポキシ基を有するシリコーンレジンにおいては、アルカリ金属イオンを除去するための水洗が困難になるという問題がある。本発明の精製方法は、フェニル基を有するシリコーンレジンの精製方法として有用であり、特に、フェニル基およびエポキシ基を有するシリコーンレジンの精製方法として有用である。
【０００８】
このようなシリコーンレジンとしては、例えば、平均単位式：
(ＲＳiＯ3/2)a(Ｒ2ＳiＯ2/2)b(Ｒ3ＳiＯ1/2)c(ＳiＯ4/2)d
で表されるシリコーンレジンが好ましい。上式中、Ｒは同種または異種の一価炭化水素基もしくはエポキシ基含有有機基である。この一価炭化水素基としては、メチル基、エチル基、プロピル基、ブチル基、ペンチル基、ヘキシル基、ヘプチル基等のアルキル基；ビニル基、アリル基、ブテニル基、ペンテニル基、ヘキセニル基等のアルケニル基；フェニル基、トリル基、キシリル基、ナフチル基等のアリール基；ベンジル基、フェネチル基等のアラルキル基；クロロメチル基、３−クロロプロピル基、３,３,３−トリフロロプロピル基，ノナフルオロブチルエチル基等の置換アルキル基が例示される。また、このエポキシ基含有有機基としては、２,３−エポキシプロピル基、３,４−エポキシブチル基、４,５−エポキシペンチル基、２−グリシドキシエチル基，３−グリシドキシプロピル基，４−グリシドキシブチル基、２−(３,４−エポキシシクロヘキシル)エチル基、３−(３,４−エポキシシクロヘキシル)プロピル基が例示される。
【０００９】
このシリコーンレジンを硬化性エポキシ樹脂や硬化性フェノール樹脂等の硬化性有機樹脂の添加剤として用いる場合には、シリコーンレジン中の全Ｒに対するエポキシ基含有有機基の含有量は０.１〜４０モル％の範囲内であることが好ましい。これは、全Ｒに対するエポキシ基含有有機基の含有量が１モル％未満であると、硬化性有機樹脂との反応性が著しく低下し、硬化有機樹脂の改質が十分でなくなる恐れがあり、一方、４０モル％を超えると、硬化性有機樹脂との反応に関与しない未反応のエポキシ基含有有機基により、得られた硬化有機樹脂の耐熱性が低下する恐れがあるからである。また、硬化性有機樹脂との相溶性が良好となることから、このエポキシ基含有シリコーンレジンにおいて、全Ｒの２０〜９９モル％がフェニル基であることが好ましく、特に、全Ｒの２０〜９５モル％がフェニル基であることが好ましい。
【００１０】
また、上式中、ａはＴ単位の含有量を示す正数であり、ｂはＤ単位の含有量を示す０または正数であり、ｃはＭ単位の含有量を示す０または正数であり、ｄはＱ単位の含有量を示す０または正数である。
【００１１】
このようなシリコーンレジンを調製する方法は特に限定されないが、例えば、エポキシ基含有トリアルコキシシランとジオルガノジアルコキシシランの共加水分解縮合物をアルカリ金属触媒により平衡化反応したり、また環状ジオルガノシロキサンとエポキシ基含有トリアルコキシシランをアルカリ金属触媒により平衡化反応する方法が挙げられ、より具体的には、（Ａ）（ａ）一般式：Ｒ1ＳiＯ3/2で表されるシロキサン単位からなるオルガノポリシロキサン、（ｂ）一般式：Ｒ12ＳiＯ2/2で表されるシロキサン単位からなるオルガノポリシロキサン、（ｃ）一般式：Ｒ1ＳiＯ3/2で表されるシロキサン単位と一般式：Ｒ12ＳiＯ2/2で表されるシロキサン単位からなるオルガノポリシロキサン、（ｄ）一般式：Ｒ1ＳiＯ3/2で表されるシロキサン単位と一般式：Ｒ13ＳiＯ1/2で表されるシロキサン単位からなるオルガノポリシロキサン、および（ｅ）一般式：Ｒ1ＳiＯ3/2で表されるシロキサン単位と一般式：Ｒ12ＳiＯ2/2で表されるシロキサン単位と一般式：Ｒ13ＳiＯ1/2で表されるシロキサン単位からなるオルガノポリシロキサンからなる群より選択される少なくとも１種のオルガノポリシロキサン（式中、Ｒ1は同種または異種の一価炭化水素基である。）と（Ｂ）一般式：Ｒ2Ｒ1dＳi(ＯＲ3)(3-d)（式中、Ｒ1は一価炭化水素基であり、Ｒ2はエポキシ基含有有機基であり、Ｒ3はアルキル基であり、ｄは０または１である。）で表されるエポキシ基含有アルコキシシランまたはその部分加水分解物を、水およびアルカリ金属触媒の存在下で反応させてシリコーンレジンを合成し、次いで、該アルカリ金属触媒により該シリコーンレジンを平衡化反応する方法が挙げられる。
【００１２】
（ａ）成分のオルガノポリシロキサンは、一般式：Ｒ1ＳiＯ3/2で表されるシロキサン単位からなるオルガノポリシロキサンである。上式中、Ｒ1は一価炭化水素基であり、前記Ｒと同様の一価炭化水素基が例示される。このような（ａ）成分のオルガノポリシロキサンは、一般に、オルガノポリシルセスキオキサンと呼ばれるものであり、ラダー状オルガノポリシロキサン、ケージ状オルガノポリシロキサンが例示される。
【００１３】
（ｂ）成分のオルガノポリシロキサンは、一般式：Ｒ12ＳiＯ2/2で表されるシロキサン単位からなるオルガノポリシロキサンである。上式中、Ｒ1は同種または異種の一価炭化水素基であり、前記と同様の基が例示される。このような（ｂ）成分のオルガノポリシロキサンは、一般に、ジオルガノポリシロキサンと呼ばれるものであり、その分子鎖末端は特に限定されず、例えば、その分子鎖末端は水酸基、アルコキシ基、トリオルガノシロキシ基である。
【００１４】
（ｃ）成分のオルガノポリシロキサンは、一般式：Ｒ1ＳiＯ3/2で表されるシロキサン単位と一般式：Ｒ12ＳiＯ2/2で表されるシロキサン単位からなるオルガノポリシロキサンである。上式中、Ｒ1は同種または異種の一価炭化水素基であり、前記と同様の基が例示される。このような（ｃ）成分のオルガノポリシロキサンは、一般に、ＤＴ型シリコーンレジンと呼ばれるものである。
【００１５】
（ｄ）成分のオルガノポリシロキサンは、一般式：Ｒ1ＳiＯ3/2で表されるシロキサン単位と一般式：Ｒ13ＳiＯ1/2で表されるシロキサン単位からなるオルガノポリシロキサンである。上式中、Ｒ1は同種または異種の一価炭化水素基であり、前記と同様の基が例示される。このような（ｄ）成分のオルガノポリシロキサンは、一般に、ＭＴ型シリコーンレジンと呼ばれるものである。
【００１６】
（ｅ）成分のオルガノポリシロキサンは、一般式：Ｒ1ＳiＯ3/2で表されるシロキサン単位と一般式：Ｒ12ＳiＯ2/2で表されるシロキサン単位と一般式：Ｒ13ＳiＯ1/2で表されるシロキサン単位からなるオルガノポリシロキサンである。上式中、Ｒ1は同種または異種の一価炭化水素基であり、前記と同様の基が例示される。このような（ｄ）成分のオルガノポリシロキサンは、一般に、ＭＤＴ型シリコーンレジンと呼ばれるものである。
【００１７】
（Ｂ）成分は、シリコーンレジンにエポキシ基含有有機基を導入するための成分であり、一般式：Ｒ2Ｒ1dＳi(ＯＲ3)(3-d)で表されるエポキシ基含有アルコキシシランもしくはその部分加水分解物である。上式中、Ｒ1は一価炭化水素基であり、前記と同様の基が例示される。また、上式中、Ｒ2はエポキシ基含有有機基であり、前記Ｒと同様のエポキシ基含有有機基が例示される。また、上式中、ｄは０または１である。ｄが０のとき、（Ｂ）成分はエポキシ基含有トリアルコキシシランもしくはその部分加水分解物であり、ｄが１のとき、（Ｂ）成分はエポキシ基含有オルガノジアルコキシシランもしくはその部分加水分解物である。
【００１８】
（Ｂ）成分のエポキシ基含有オルガノジアルコキシシランとして具体的には、３−グリシドキシプロピル(メチル)ジメトキシシラン、３−グリシドキシプロピル(メチル)ジエトキシシラン、３−グリシドキシプロピル(メチル)ジブトキシシラン、２−(３,４−エポキシシクロヘキシル）エチル(メチル)ジメトキシシラン、２−(３，４−エポキシシクロヘキシル)エチル(フェニル)ジエトキシシラン、２,３−エポキシプロピル(メチル)ジメトキシシラン、２,３−エポキシプロピル(フェニル)ジメトキシシランが例示され、（Ｂ）成分のエポキシ基含有トリアルコキシシランとして具体的には、３−グリシドキシプロピルトリメトキシシラン、３−グリシドキシプロピルトリエトキシシラン、３−グリシドキシプロピルトリブトキシシラン、２−(３,４−エポキシシクロヘキシル)エチルトリメトキシシラン、２−(３,４−エポキシシクロヘキシル)エチルトリエトキシシラン、２,３−エポキシプロピルトリメトキシシラン、２,３−エポキシプロピルトリエトキシシランが例示される。
【００１９】
上記（Ａ）成分と上記（Ｂ）成分を、水およびアルカリ金属触媒の存在下で反応させてシリコーンレジンを調製する際、必要に応じてその他のアルコキシシランもしくはその加水分解物を配合することができる。（Ｂ）成分以外のアルコキシシランとして具体的には、メチルトリメトキシシラン、メチルトリエトキシシラン、エチルトリメトキシシラン、エチルトリエトキシシラン、ビニルトリメトキシシラン、フェニルトリメトキシシラン、３,３,３−トリフロロプロピルトリメトキシシラン、ジメチルジメトキシシラン、メチルフェニルジメトキシシラン、メチルビニルジメトキシシラン、ジフェニルジメトキシシラン、ジメチルジエトキシシラン、メチルフェニルジエトキシシラン、テトラメトキシシラン、テトラエトキシシラン、テトラプロポキシシラン、ジメトキシジエトキシシランが例示される。
【００２０】
（Ｂ）成分の配合量は特に限定されなが、（Ｂ）成分中のエポキシ基含有有機基が、（Ａ）成分と（Ｂ）成分のケイ素原子結合全有機基に対して０.１〜４０モル％となるような量であることが好ましい。これは、（Ｂ）成分中のエポキシ基含有有機基が、（Ａ）成分と（Ｂ）成分のケイ素原子結合全有機基に対して０.１モル％未満となるような量で（Ｂ）成分を配合した場合には、得られたエポキシ基含有シリコーンレジン中のケイ素原子結合全有機基に対するエポキシ基含有有機基の含有量が０.１モル％未満となるため、このエポキシ基含有シリコーンレジンと硬化性有機樹脂との反応性が著しく低下して、硬化有機樹脂の物理特性改質効果が十分でなくなるからであり、また（Ｂ）成分中のエポキシ基含有有機基が、（Ａ）成分と（Ｂ）成分のケイ素原子結合全有機基に対して４０モル％をこえるような量で（Ｂ）成分を配合した場合には、得られたエポキシ基含有シリコーンレジン中のケイ素原子結合全有機基に対するエポキシ基含有有機基の含有量が４０モル％をこえるため、このエポキシ基含有シリコーンレジンと硬化性有機樹脂とを反応させた場合、（Ｂ）成分中にこの反応に関与しない未反応のエポキシ基含有有機基が多くなり、得られた硬化有機樹脂の耐熱性が低下するようになるからである。
【００２１】
また、（Ｃ）成分の水の配合量は特に限定されないが、ケイ素原子結合アルコキシ基を分解させる量より水が多い場合アルコキシ基は残存しにくく、少ない場合アルコキシ基が残存する。また、アルカリ金属触媒は、（Ａ）成分と（Ｂ）成分の反応を行うための触媒であり、このようなアルカリ金属触媒として具体的には、水酸化ナトリウム、水酸化カリウム、水酸化セシウム等のアルカリ金属の水酸化物；ナトリウム−ｔ−ブトキシド、カリウム−ｔ−ブトキシド、セシウム−ｔ−ブトキシド等のアルカリ金属のアルコキシド；ナトリウムシラノレート化合物、カリウムシラノレート化合物、セシウムシラノレート化合物等のアルカリ金属のシラノール化合物が例示され、特に好ましくはカリウム系触媒およびセシウム系触媒である。特に、セシウム系触媒を用いた場合、本方法で処理することにより、極めて効率よくセシウムイオンを除去することができる。
【００２２】
アルカリ金属触媒は、固形物をそのまま加えても良く、また少量の水や原料ポリシロキサンに溶解してから加えてもよい。このようなアルカリ金属触媒の配合量は特に限定されないが、（Ａ）成分と（Ｂ）成分の合計量に対して、１０ｐｐｍ〜１００００ｐｐｍの範囲内であることが好ましく、さらに１００ｐｐｍ〜５０００ｐｐｍの範囲内にあることがより好ましい。
【００２３】
上記反応において、得られるシリコーンレジンが反応系から析出することを防止するために有機溶剤を使用することが好ましい。使用することのできる有機溶剤としては、得られるシリコーンレジンの種類および特性により適宜選択すべきであるが、このような有機溶剤として具体的には、トルエン，キシレンなどの芳香族系有機溶剤；ヘキサン，ヘプタン，オクタン等の脂肪族系有機溶剤が例示され、好ましくは芳香族系有機溶剤である。また、この有機溶剤を配合すると、得られたシリコーンレジンから過剰の水およびシリコーンレジンの縮合反応による遊離水を共沸により除くことができるので好ましい。
【００２４】
上記反応において、反応の条件は特に限定されないが、反応が円滑に進行することから、反応温度は８０℃〜２００℃の範囲内であることが好ましく、特に１００℃〜１５０℃の範囲内であることが好ましい。また、有機溶剤を使用する場合には、有機溶剤の沸点が８０〜２００℃の範囲にあるものを選択することにより、還流温度で容易に反応を行うことができる。
【００２５】
次いで、上記反応により得られたシリコーンレジンを、アルカリ金属触媒により平衡化反応させる。この平衡化反応において、有機溶剤を新たに配合してもよく、また、上記反応において使用したものを引続き使用してもよい。新たに有機溶剤を配合する場合には、配合できる有機溶剤としては上記で例示した有機溶剤が挙げられる。また、この平衡化反応において、使用するアルカリ金属触媒は上記反応において使用したものを引続き使用してもよくまた新たに配合してもよい。新たにアルカリ金属触媒を配合する場合には、配合できるアルカリ金属触媒としては上記で例示したアルカリ金属触媒が挙げられる。
【００２６】
上記平衡反応において、有機溶剤は平衡化反応により得られるエポキシ基含有シリコーンレジンの析出を防止し、かつ反応系の粘度を低く抑えるという好ましい効果を有する。
【００２７】
上記平衡化反応において、その平衡化反応条件は特に限定されない。平衡化反応により、シロキサン結合の切断および再結合がランダムに起こり、その結果、得られたエポキシ基含有シリコーンレジンは平衡状態となる。反応温度は、反応温度が低いと平衡化反応が十分に進行せず、また反応温度が高すぎるとケイ素原子結合有機基が熱分解することから、８０℃〜２００℃の範囲内であることが好ましく、特に１００℃〜１５０℃の範囲内であることが好ましい。また、８０〜２００℃の範囲に沸点を有する有機溶剤を選択することにより、還流温度で容易に平衡化反応を行うことができる。
【００２８】
平衡化反応の進行は、反応液を少量抜き取り、これを中和することにより得られるエポキシ基含有シリコーンレジンの特性を測定することによって追跡することが最も好ましい。測定する特性としては、分子量が最も好ましく、常温で液状のエポキシ基含有シリコーンレジンである場合には、その粘度を測定することが好ましく、常温で固体状のエポキシ基含有シリコーンレジンである場合には、そのガラス転移点や軟化点を測定することが好ましい。このようなエポキシ基含有シリコーンレジンの特性値により平衡化反応の終点を決定することができる。
【００２９】
本発明の精製方法で用いることのできる固体状塩基吸着剤は特に限定されないが、この平均粒度が１〜５００μｍの範囲内であることが好ましく、また、この比表面積が１０〜２,０００ｍ2／ｇの範囲内であることか好ましく、さらに、この吸油量が１０〜１,０００ｍｌ／１００ｇの範囲内であることが好ましい。このような固体状塩基吸着剤としては、例えば、表面活性の高いケイ酸アルミニウム粉体（例えば、協和化学工業株式会社製のキョーワード７００）、ケイ酸粉体（例えば、和光純薬工業株式会社製のＷａｋｏｓｉｌ  Ｃ−２００）、ケイ酸マグネシウム粉体（例えば、協和化学工業株式会社製のキョーワード６００）が挙げられる。特に、塩基吸着性能が優れることから、ケイ酸アルミニウム粉体が好ましい。
【００３０】
本方法において、固体状塩基吸着剤の添加量は特に限定されないが、シリコーンレジンまたはその溶液に対して０.０１〜２０重量％の範囲内であることが好ましく、特に、０.０１〜５重量％の範囲内であることが好ましい。これは、固体状塩基吸着剤の添加量が上記範囲の下限未満であると、シリコーンレジン中のアルカリ金属イオンを十分に捕捉できない恐れがあり、一方、上記範囲の上限を超えると、固体状塩基吸着剤のろ別が困難となり、また、シリコーンレジンの収量が低下する恐れがあるからである。
【００３１】
本方法では、固体状塩基吸着剤を用いた以下の２つの吸着方法が用いられる。シリコーンレジンまたは溶液に、固体状塩基吸着剤を投入したのち一定時間攪拌吸着させる。攪拌時の温度は特に限定されないが、室温から１２０℃の範囲が好ましい、温度が１２０℃以上であるとエポキシ基の開環が生じる恐れがあるからである。更に好ましくは、室温から８０℃である。吸着後、固体状塩基吸着剤をシリコーンレジンまたは溶液からろ過分離する。もう一つは、固体状塩基性吸着剤をカラムなどの容器に詰め、その中を通過させることによって、連続的にアルカリ金属触媒を除去したシリコーンレジンまたは溶液を得る。この時の温度は特に限定されないが、室温から８０℃であることが好ましい。
【００３２】
なお、本方法を実施する前に、アルカリ金属触媒により反応したシリコーンレジンに、常法に従って、炭酸ガス、カルボン酸等の弱酸を添加して中和し、中和塩をろ別した後、固体状塩基吸着剤で処理し残存塩を除去してもよいが、中和塩を形成した場合、塩の解離度が低くなるためか固体状塩基吸着剤との相互作用が弱くなり、十分にアルカリ金属イオンを除去できない場合がある。そのため、アルカリ金属触媒により反応した後、特別な中和などを行わず、シリコーンレジンに直接固体状塩基吸着剤を添加し処理することがより効果的である。なお、この場合、中和剤として、クロロシラン等の塩素化合物；酢酸等の有機酸化合物等を用いないので、これらに起因する酸性イオン物質の残存がないという効果も期待できる。
【００３３】
本方法により処理されたシリコーンレジン中のアルカリ金属イオンの含有量は特に限定されないが、本方法では、耐熱性や電気特性が要求される硬化性有機樹脂組成物の添加剤、あるいは電気絶縁材料、耐熱材料、保護コーティング材料等で好適とされているアルカリ金属イオンの含有量が、好ましくは１０ｐｐｍ以下、特に好ましくは１ｐｐｍ以下であるシリコーンレジンを得ることができる。特に、この固体状塩基吸着剤としてケイ酸アルミニウム粉体を用いた場合には、そのイオン補足効果はシリコーンレジンの分子構造によって異なるが、例えば、処理前のアルカリ金属イオンの含有量が１,０００ｐｐｍを超えた場合でも、本方法により、０.１ｐｐｍ以下とすることができる。
【００３４】
なお、本方法で処理されたシリコーンレジン中のアルカリ金属イオンの含有量を測定する方法は限定されないが、例えば、シリコーンレジンを全分解して、残渣のアルカリ金属イオンをイオンクロマトグラフィーやＩＣＰ−ＭＳ（Inductively Coupled Plasma Mass Spectrometer）により分析する方法、あるいはシリコーンレジンをフレーム分析する方法が挙げられる。なお、本方法の実施例では、シリコーンレジン１ｇを精秤し、硫酸で炭化させ、電気炉（５１０℃）で加熱分解後、フッ化水素酸で分解させた。次に、硝酸２ｍｌを加え、超純水で２５ｇとした。この水溶液をＩＣＰ−ＭＳ（Inductively Coupled Plasma Mass Spectrometer）で測定し、アルカリ金属イオンの濃度を測定し、この測定値から、シリコーンレジン中のアルカリ金属イオンの重量単位における含有量（ｐｐｍ）を求めたが、本方法は、これに限定されるものではない。
【実施例】
【００３５】
本発明のシリコーンレジンの精製方法を実施例、比較例により詳細に説明する。なお、実施例中、粘度は２５℃における値であり、式中、Ｐhはフェニル基を示し、Ｍeはメチル基を示し、Ｅpは３−グリシドキシプロピル基を示す。また、シリコーンレジン中のアルカリ金属イオンの含有量およびシリコーンレジンの軟化点は次のようにして測定した。
【００３６】
［アルカリ金属イオンの含有量］
シリコーンレジン１ｇを精秤し、硫酸で炭化させ、電気炉（５１０℃）で加熱分解後、フッ化水素酸で分解させた。次に、硝酸２ｍｌを加え、超純水で２５ｇとした。この水溶液をＩＣＰ−ＭＳ（Inductively Coupled Plasma Mass Spectrometer）で測定し、アルカリ金属イオンの濃度を測定した。この測定値から、シリコーンレジン中のアルカリ金属イオンの重量単位における含有量（ｐｐｍ）を求めた。
【００３７】
［軟化点］
微量融点測定器を用い、融点測定と同様の手法で測定し、白粉状のシリコーンレジンが融解して透明になる温度を軟化点とした。
【００３８】
［参考例１］
反応容器に１００ｇの水と４００ｇのトルエンと１４０ｇのイソプロパノールを投入し、この系を約１０℃に冷却し、３３６.７ｇのフェニルトリクロロシランと５８.１ｇのジメチルジクロロシランと３６.５ｇのトルエンとの溶液を徐々に滴下した。滴下終了後、１時間加熱還流し、その後、トルエン溶液を分離した。このトルエン溶液を３００ｇの水で洗浄し、洗液が中性になるまで繰り返すことにより、加水分解生成物の濃度が５０重量％のトルエン溶液４３８ｇを得た。以下、このトルエン溶液を試料Ａとする。
【００３９】
［実施例１］
反応容器に、１５０ｇの試料Ａと１.５ｇの１０重量％−水酸化カリウム水溶液を投入した。次いで、水を留出させながら加熱還流を行い、水の留出が止まった後、冷却した。トルエンを加除することにより反応混合物の濃度を５０重量％に再度調整し、再び、加熱還流を行った。反応混合物を１時間毎にサンプリングを行ない、このサンプルを中和処理した後、ゲルパーミエーションクロマトグラフィー（以下、ＧＰＣ）により分子量を測定した。４時間後、サンプルの分子量が一定になったことを確認し、この系を冷却した。次に、この反応混合物のトルエン溶液に３.０ｇ（反応混合物のトルエン溶液に対して２.０重量％となる量）のケイ酸アルミニウム粉体（協和化学工業株式会社製のキョーワード７００）を加え、室温で１時間攪拌した。その後、ケイ酸アルミニウム粉体をろ別し、ろ液を減圧下に加熱することにより、７４.５ｇの無色固体状シリコーンレジンを得た。このシリコーンレジンは、数平均分子量（以下、Ｍｎ）＝１,９５０、重量平均分子量（以下、Ｍｗ）＝３,３５０、軟化点＝１１０℃、カリウムイオンの含有量＝０.０５ｐｐｍであり、29Ｓi−核磁気共鳴分析（以下、29Ｓi−ＮＭＲ）により、次の平均単位式で表されることが確認された。
(ＰhＳiＯ3/2)0.85(Ｍe2ＳiＯ2/2)0.15
【００４０】
［実施例２］
実施例１と同様、反応容器に、１５０ｇの試料Ａと１.５ｇの１０重量％−水酸化カリウム水溶液を投入した。次いで、水を留出させながら加熱還流を行い、水の留出が止まった後、冷却した。トルエンを加除することにより反応混合物の濃度を５０重量％に再度調整し、再び、加熱還流を行った。反応混合物を１時間毎にサンプリングを行ない、このサンプルを中和処理した後、ＧＰＣにより分子量を測定した。４時間後、サンプルの分子量が一定になったことを確認し、この系を冷却した。次に、この反応混合物のトルエン溶液をカラム｛直径４ｃｍのステンレス管の底部に細孔径０.５ミクロンのガラスフィルターを敷き、その上に５ｇのケイ酸アルミニウム粉体（協和化学工業株式会社製のキョーワード７００）を充填した。｝に通し処理した。得られたトルエン溶液を減圧下に加熱することにより、７４.１ｇの無色固体状シリコーンレジンを得た。このシリコーンレジンは、Ｍｎ＝１,９５０、Ｍｗ＝３,３５０、軟化点＝１１０℃、カリウムイオンの含有量＝０.２ｐｐｍであり、29Ｓｉ−ＮＭＲにより、次の平均単位式で表されることが確認された。
(ＰhＳiＯ3/2)0.85(Ｍe2ＳiＯ2/2)0.15
【００４１】
［実施例３］
反応容器に１３０.０ｇの試料Ａと１２.７ｇの３−グリシドキシプロピルトリメトキシシランと３.６ｇのオクタメチルテトラシクロシロキサンと７.０ｇのトルエンと０.０６ｇの水酸化セシウムを投入した。次いで、この系に６.０ｇの水を加え、生成するメタノールと水とを留去しながら加熱還流を行ない、水の留出が止まった後、冷却した。水添加／加熱還流／メタノール・水留去／冷却の操作を繰り返して行ない、留出した水をエーテルで抽出してメタノールの有無をガスクロマトグラフィー（以下、ＧＣ）により分析したところ、４回目の操作にはメタノールの留出がないことが確認された。次いで、トルエンを加除することにより反応混合物の濃度を５０重量％に調製し、再び加熱還流を行なった。１時間毎にサンプリングを行ない、サンプルを中和処理した後、ＧＰＣにより分子量を測定した。４時間後、分子量が一定になったことを確認してから冷却した。次に、この反応混合物のトルエン溶液に０.７２ｇのケイ酸アルミニウム粉体（協和化学工業株式会社製のキョーワード７００）を投入し、室温で１時間攪拌した。その後、ケイ酸アルミニウム粉体をろ別し、ろ液を減圧下で加熱することにより、７７.１ｇの無色固体状シリコーンレジンを得た。このシリコーンレジンは、Ｍｎ＝２９８０、Ｍｗ＝４８８０、軟化点＝９８℃、セシウムイオンの含有量＝０.０５ｐｐｍであり、29Ｓｉ−ＮＭＲにより、次の平均単位式で表されることが確認された。
(ＰhＳiＯ3/2)0.71(Ｍe2ＳiＯ2/2)0.2(ＥpＳiＯ3/2)0.09
【００４２】
［実施例４］
反応容器に１３０.０ｇの試料Ａと１０.３ｇの３−グリシドキシプロピルメチルジメトキシシランと７.０ｇのトルエンと０.０６ｇの水酸化セシウムを投入した。次いで、この系に６.０ｇの水を加え、生成するメタノールと水とを留去しながら加熱還流を行ない、水の留出が止まった後、冷却した。水添加／加熱還流／メタノール・水留去／冷却の操作を繰り返して行なった。留出した水をエーテルで抽出してメタノールの有無をＧＣにより分析したところ、４回目の操作にはメタノールの留出がないことが確認された。次いで、トルエンの量を増減することにより反応混合物の濃度を５０重量％に調製し、再び加熱還流を行なった。１時間毎にサンプリングを行ない、サンプルを中和処理した後、ＧＰＣにより分子量を測定した。４時間後、分子量が一定になったことを確認してから冷却した。次に、この反応混合物のトルエン溶液に０.７２ｇのケイ酸アルミニウム粉体（協和化学工業株式会社製のキョーワード７００）を投入し、室温で１時間攪拌した。その後、ケイ酸アルミニウム粉体をろ別し、ろ液を減圧下で加熱することにより、７２.８ｇの無色固体状シリコーンレジンを得た。このシリコーンレジンは、Ｍｎ＝１９３０、Ｍｗ＝２９００、軟化点＝７２℃、セシウムイオンの含有量＝０.０４ｐｐｍであり、29Ｓｉ−ＮＭＲにより、次の平均単位式で表されることが確認された。
(ＰhＳiＯ3/2)0.78(Ｍe2ＳiＯ2/2)0.14(ＥpＭeＳiＯ2/2)0.08
【００４３】
［実施例５］
反応容器に１３０.０ｇの試料Ａと１２.７ｇの３−グリシドキシプロピルトリメトキシシランと３.６ｇのオクタメチルテトラシクロシロキサンと７.０ｇのトルエンと０.０６ｇの水酸化セシウムを投入した。次いで、この系に６.０ｇの水を加え、生成するメタノールと水とを留去しながら加熱還流を行ない、水の留出が止まった後、冷却した。水添加／加熱還流／メタノール・水留去／冷却の操作を繰り返して行なった。留出した水をエーテルで抽出してメタノールの有無をＧＣにより分析したところ、４回目の操作にはメタノールの留出がないことが確認された。次いで、トルエンを加除することにより反応混合物の濃度を５０重量％に調製し、再び加熱還流を行なった。１時間毎にサンプリングを行ない、サンプルを中和処理した後、ＧＰＣにより分子量を測定した。４時間後、分子量が一定になったことを確認してから冷却した。次に、この反応混合物のトルエン溶液に０.０３ｇの酢酸を投入し、３０分攪拌した後、中和塩をろ別した。ろ液に０.３ｇのケイ酸アルミニウム粉体（協和化学工業株式会社製のキョーワード７００）を投入し、さらに室温で１時間攪拌した。その後、ケイ酸アルミニウム粉体をろ別し、ろ液を減圧下で加熱することにより、７７.１ｇの無色固体状シリコーンレジンを得た。このシリコーンレジンは、セシウムイオン含有量＝０.８ｐｐｍ、Ｍｎ＝２９８０、Ｍｗ＝４８８０、および軟化点＝９８℃であり、29Ｓｉ−ＮＭＲにより、次の平均単位式で表されることが確認された。
(ＰhＳiＯ3/2)0.71(Ｍe2ＳiＯ2/2)0.2(ＥpＳiＯ3/2)0.09
【００４４】
［比較例１］
反応容器に、１５０ｇの試料Ａと１.５ｇの１０重量％−水酸化カリウム水溶液を投入した。次いで、水を留出させながら加熱還流を行い、水の留出が止まった後冷却した。生成物の濃度を５０重量％に再度調整し、再び、加熱還流を行った。反応混合物を１時間毎にサンプリングを行ない、このサンプルを中和処理後、ＧＰＣにより分子量を測定した。４時間後、サンプルの分子量が一定になったことを確認し、この系を冷却した。冷却後、この系に０.２４ｇの酢酸を投入し１時間攪拌した。その後、酢酸塩をろ別し、ろ液を減圧下に加熱することにより、７４.５ｇの無色固体状シリコーンレジンを得た。このシリコーンレジンは、Ｍｎ＝２０５０、Ｍｗ＝３４００、軟化点＝１１５℃、カリウムイオン含有量＝１０.５ｐｐｍであり、29Ｓｉ−ＮＭＲにより、次の平均単位式で表されることが確認された。
(ＰhＳiＯ3/2)0.85(Ｍe2ＳiＯ2/2)0.15
【００４５】
［比較例２］
反応容器に１３０.０ｇの試料Ａと１２.７ｇの３−グリシドキシプロピルトリメトキシシランと３.６ｇのオクタメチルテトラシクロシロキサンと７.０ｇのトルエンと０.０６ｇの水酸化セシウムを投入した。次いで、この系に６.０ｇの水を加え、生成するメタノールと水とを留去しながら加熱還流を行ない、水の留出が止まった後冷却した。水添加／加熱還流／メタノール・水留去／冷却の操作を繰り返して行なった。留出した水をエーテルで抽出してメタノールの有無をＧＣにより分析したところ、４回目の操作にはメタノールの留出がないことが確認された。次いで、トルエンを加除することにより反応混合物の濃度を５０重量％に調製し、再び加熱還流を行なった。１時間毎にサンプリングを行ない、サンプルを中和処理後、ＧＰＣにより分子量を測定した。４時間後、分子量が一定になったことを確認してから冷却した。冷却後、この系に０.０３ｇの酢酸を投入し１時間攪拌した。その後、酢酸塩をろ別し、ろ液を減圧下で加熱することにより、７７.１ｇの無色固体状シリコーンレジンを得た。このシリコーンレジンは、Ｍｎ＝４５００、Ｍｗ＝６５００、セシウムイオンの含有量＝４８ｐｐｍであり、29Ｓｉ−ＮＭＲにより、次の平均単位式で表されることが確認された。なお、このシリコーンレジンの軟化点は明確ではなかった。
(ＰhＳiＯ3/2)0.71(Ｍe2ＳiＯ2/2)0.2(ＥpＳiＯ3/2)0.09
【００４６】
［比較例３］
反応容器に１３０.０ｇの試料Ａと１０.３ｇの３−グリシドキシプロピルメチルジメトキシシランと７.０ｇのトルエンと０.０６ｇの水酸化セシウムを投入した。次いで、この系に６.０ｇの水を加え、生成するメタノールと水とを留去しながら加熱還流を行ない、水の留出が止まった後冷却した。水添加／加熱還流／メタノール・水留去／冷却の操作を繰り返して行なった。留出した水をエーテルで抽出してメタノールの有無をＧＣにより分析したところ、４回目の操作にはメタノールの留出がないことが確認された。次いで、トルエンを加除することにより反応混合物の濃度を５０重量％に調製し、再び加熱還流を行なった。１時間毎にサンプリングを行ない、サンプルを中和処理した後、ＧＰＣにより分子量を測定した。４時間後、分子量が一定になったことを確認してから冷却した。次に、この反応混合物のトルエン溶液に０.０３ｇの酢酸を投入し１時間攪拌した。その後、酢酸塩をろ別し、ろ液を減圧下で加熱することにより、７２.８ｇの無色固体状シリコーンレジンを得た。このシリコーンレジンは、Ｍｎ＝２４００、Ｍｗ＝３８００、セシウムイオンの含有量＝６５ｐｐｍであり、29Ｓｉ−ＮＭＲにより、次の平均単位式で表されることが確認された。なお、このシリコーンレジンの軟化点は明確ではなかった。
(ＰhＳiＯ3/2)0.78(Ｍe2ＳiＯ2/2)0.14(ＥpＭeＳiＯ2/2)0.08
【産業上の利用可能性】
【００４７】
本発明の精製方法は、アルカリ金属触媒により平衡化反応したシリコーンレジン等の不純物としてアルカリ金属イオンを含有するシリコーンレジンから該アルカリ金属イオンを効率良く除去することができるので、得られたシリコーンレジンは、耐熱性や電気特性が要求される硬化性有機樹脂組成物の添加剤、あるいは電気絶縁材料、耐熱材料、保護コーティング材料等に利用可能である。特に、本発明の精製方法は、エポキシ基含有フェニルシリコーンレジンに含まれるアルカリ金属イオンの含有量を極めて少なくすることができる。このようなエポキシ基含有フェニルレジンは、エポキシ官能基とフェニル基が同時に含まれているので、有機エポキシ樹脂との相溶性が高く、有機エポキシ樹脂に容易に分散するので、その燃焼性や成形性などの特性を改善することができる。